(57)【要約】【課題】  過酸化水素を速やかに除去し、乾燥することが出来、また輸送時の耐ピンホール性や落下時にも破袋することなく内容物を保護でき、さらに内容物に影響を与える残留溶剤を低減した無菌包装袋を提供すること【解決手段】  上記の課題を解決するための手段として、請求項１に記載の発明は、二軸延伸ナイロンフィルムを中心に、内容物側と外側が無延伸ポリエチレンフィルムである３層以上のフィルムが積層された積層体を用いた包装袋であって、内容物に接する無延伸ポリエチレンフィルムは含まれる添加剤の含有率が、ステアリン酸カルシウム０．２５％以下、グリセリン脂肪酸エステル０．３％以下であり、ほかに二酸化チタン以外の添加剤は含まず、少なくとも二軸延伸ナイロンフィルムと内容物側の無延伸ポリエチレンフィルムは、溶剤を含まない接着剤で貼りあわせ、前記積層体の腰強度が１００ｍＮ／１５ｍｍ以下であることを特徴とする包装袋である。【選択図】図１
2015048142.tif 000002
【特許請求の範囲】
【請求項１】
二軸延伸ナイロンフィルムを中間層として、内容物側と外側が無延伸ポリエチレンフィルムである少なくとも３層以上のフィルムが積層された積層体を用いた包装袋であって、内容物に接する無延伸ポリエチレンフィルムに含まれる添加剤の含有率が、ステアリン酸カルシウム０．２５％以下、グリセリン脂肪酸エステル０．３％以下であり、
ほかに二酸化チタン以外の添加剤は含まず、
少なくとも二軸延伸ナイロンフィルムと内容物側の無延伸ポリエチレンフィルムは、溶剤を含まない接着剤で貼りあわせ、
前記積層体の腰強度が１００ｍＮ／１５ｍｍ以下であることを特徴とする包装袋。
【請求項２】
前記積層体において、中間層が二軸延伸ナイロンフィルムのほかにＭＸＤナイロンフィルム層、エチレンビニルアルコール共重合体層、ポリ塩化ビニリデン層、シリカ層、アルミナ層から選択される１又は２以上の層を積層したことを特徴とする請求項１に記載の包装袋。
【発明の詳細な説明】
【技術分野】
【０００１】
本発明は、牛乳、特別牛乳、殺菌山羊乳、成分調整牛乳、低脂肪牛乳、無脂肪牛乳、加工乳を充填機で充填するための包装袋を提供する。
【背景技術】
【０００２】
牛乳、特別牛乳、殺菌山羊乳、成分調整牛乳、低脂肪牛乳、無脂肪牛乳、加工乳を容器や包装に充填する際には、厚生労働省の定める「乳および乳製品の成分規格等に関する省令」によって、その原材料の規格及び製造方法などが定められている。
また、現状では内層にポリエチレンを用いた牛乳用紙パックが広範に用いられて流通している。
【先行技術文献】
【特許文献】
【０００３】
【特許文献１】特開２００３−１９２０１７号公報
【発明の概要】
【発明が解決しようとする課題】
【０００４】
特許文献１は、延伸基材フィルム層の内側に熱融着層及び外側に無延伸の保護フィルムを貼りあわせた構成であり、２液性のポリエステル・イソシアネート系のウレタン系接着剤で貼りあわせると、外側及び内側が無延伸フィルムであるため、接着剤の乾燥工程でフィルムの収縮が懸念されるため温度を上げることが出来ず、内容物に影響を与える残留溶剤が多くなるという問題点がある。
現在では軟包装フィルムは食品などの包装材料として、自動製袋式無菌充填包装機用に実用化されており、廃棄コストの減少、また包材の保管、流通においてもコストダウンを図ることができるようになった。
無菌充填包装システムは、通常その製造方法において、過酸化水素による殺菌工程を含む。当該殺菌工程では、包材を過酸化水素水に浸漬した後乾燥する。
本発明は、無菌充填包装システムに対し、過酸化水素を速やかに除去し、乾燥することが出来、また輸送時の耐ピンホール性や落下時にも破袋することなく内容物を保護でき、さらに内容物に影響を与える残留溶剤を低減した、乳等の充填、包装を目的とした無菌包装袋を提供することを課題とする。
【課題を解決するための手段】
【０００５】
上記の課題を解決するための手段として、請求項１に記載の発明は、二軸延伸ナイロンフィルムを中間層として、内容物側と外側が無延伸ポリエチレンフィルムである少なくとも３層以上のフィルムが積層された積層体を用いた包装袋であって、内容物に接する無延伸ポリエチレンフィルムに含まれる添加剤の含有率が、ステアリン酸カルシウム０．２５％以下、グリセリン脂肪酸エステル０．３％以下であり、ほかに二酸化チタン以外の添加剤は含まず、少なくとも二軸延伸ナイロンフィルムと内容物側の無延伸ポリエチレンフィルムは、溶剤を含まない接着剤で貼りあわせ、前記積層体の腰強度が１００ｍＮ／１５ｍｍ以下であることを特徴とする包装袋である。
【０００６】
また、請求項２に記載の発明は、前記積層体において、中間層が二軸延伸ナイロンフィルムのほかにＭＸＤナイロンフィルム層、エチレンビニルアルコール共重合体層、ポリ塩化ビニリデン層、シリカ層、アルミナ層から選択される１又は２以上の層を積層したことを特徴とする請求項１に記載の包装袋である。
【発明の効果】
【０００７】
本発明によって、牛乳、特別牛乳、殺菌山羊乳、成分調整牛乳、低脂肪牛乳、無脂肪牛乳、加工乳を無菌充填し、充填、輸送時に破袋及びピンホールが空かず、内容物が漏れる事がなく、また残留溶剤の少ない包装袋を提供することが可能となった。
【図面の簡単な説明】
【０００８】
【図１】本発明に係る包装袋の一実施態様の断面図である。
【発明を実施するための形態】
【０００９】
本発明を実施するための形態について図１を参照しながら詳細に説明を加える。
本発明による包装袋は、無菌充填包装システムに用いられるため、過酸化水素水による殺菌工程がある。
そのため最外層に無延伸ポリエチレンフィルム（１）を包材の表面に配することにより、包材の表面の濡れ性を低下させ、これにより過酸化水素水を速やかに除去し、乾燥することができる。またナイロンフィルムは、過酸化水素水耐性が無いために、二軸延伸ナイロンフィルム（２）を中間層として、その両側に無延伸ポリエチレンフィルム（１）および無延伸ポリエチレンフィルム（３）を配置する構成とした。
さらにポリエチレンフィルムを無延伸フィルムとすることで、ピロー包装などでは、横シールと背貼りシール部が熱融着し、さらに耐衝撃性が上がる利点がある。
また、無延伸フィルムを表裏に配置しているため、この積層フィルムを加工する際、溶剤を含む接着剤で貼り合わせる（ドライラミネーション）場合には、無延伸フィルムを乾燥オーブン内に通すに際して、フィルムの収縮が起こり加工しにくく、さらに乾燥オーブン内の温度を高く出来ないため、溶剤が残り易くなる問題が発生する。そのため少なくとも二軸延伸ナイロンフィルムと内容物側の無延伸フィルムは、溶剤を含まない接着剤で貼りあわせ（ノンソルベントラミネーション）を行うことにより、内容物に影響を与える残留溶剤を低減した無菌包装袋を提供することが出来る。
【００１０】
またフィルムの腰強度を１００ｍＮ／１５ｍｍ以下とすることで、内容物が充填された包装袋の段ボール詰めの際フィルムが折れて、折れた部分が段ボールに擦れて破袋あるいはピンホールが発生することを防ぐことができる。
【００１１】
無菌包装袋を構成する最外層としては、無延伸ポリエチレンフィルムを用いることができる。基材層の厚さとしては、５〜１００μｍ、好ましくは２０〜６０μｍの範囲内で適宜設定することができる。
【００１２】
無菌包装袋を構成する二軸延伸ナイロンフィルムは、主にバリア性、耐ピンホール性及び耐衝撃性を付与するために使用する。６-ナイロン、６,６-ナイロン、ＭＸＤナイロンを使用することができ、二軸延伸フィルムの厚みをしては、５〜１００μｍ、好ましくは１０〜５０μｍの範囲内で適宜設定することができる。
【００１３】
無菌包装袋を構成するバリア層を独立した層として設ける場合には、プラスチックフィルムに酸化アルミニウム、酸化珪素等の無機化合物の蒸着層を設けたもの、またポリエチレン、ポリプロピレン、ポリアミドとポリビニルアルコールとの共押出しフィルムや積層フィルム等が考えられる。バリア層の厚さとしては、５〜１００μｍ、好ましくは１０〜５０μｍの範囲内で適宜設定することができる。
【００１４】
無菌包装袋を構成する、内容物に接する無延伸ポリエチレンフィルムは、内容物に牛乳、特別牛乳、殺菌山羊乳、成分調整牛乳、低脂肪牛乳、無脂肪牛乳、加工乳が入るために、含まれる添加剤がステアリン酸カルシウム０．２５％以下、グリセリン脂肪酸エステル０．３％以下、二酸化チタンであり、これら以外の添加剤は含まない必要がある。このような無延伸ポリエチレンフィルム（３）による熱融着層の厚みは、５〜３００μｍ、好ましくは１０〜１００μｍの範囲内で設定することができる。
【００１５】
無菌包装袋を構成する接着剤層（４）および接着剤層（５）は、無溶剤型のラミネート用接着剤を使用して形成することができる。接着剤層の形成は、上記のようなラミネート用接着剤を、例えば、ロールコート、グラビアコート、ナイフコート、デッブコート、スプレイコート、その他のコーティング法でコーティングし、上記のラミネート用接着剤の塗布量としては０．１〜５ｇ／ｍ2（乾燥状態）程度が好ましい。
接着剤層（４）については無溶剤タイプのほか、溶剤を含む接着剤を用いることもできる。
【実施例１】
【００１６】
二軸延伸ナイロンフィルム（２）として、厚さ２５μｍ二軸延伸ナイロンフィルム（興人(株)、商品名：ボニールＷ）に、ノンソルベント（無溶剤系）ラミネーション機を用いて無溶剤接着剤（東洋インキ（株）、商品名：ＡＤＮ４０１）を塗工し、最外層（１）として厚さ４０μｍの無延伸ポリエチレンフィルム（タマポリ（株）、商品名：ＵＢ３）と貼りあわせた。次に同じく接着剤を用いて熱融着層として厚さ７０μｍ直鎖状低密度ポリエチレンフィルム（タマポリ（株）、商品名：ＡＬ-１）を積層し、本発明に係る積層体を作製した。
【実施例２】
【００１７】
二軸延伸ナイロンフィルム（２）として、バリア性のあるナイロンフィルム（三菱樹脂（株）、商品名：ＳＰＲ-Ｗ）と使用した以外は実施例１と同様にして実施例２の積層体を作製した。
【００１８】
＜比較例１＞
接着剤として、ドライ（溶剤系）ラミネーション機を用いて二軸延伸ナイロンフィルム（２）と熱融着層の接着剤に溶剤系接着剤（三井化学（株）、商品名：Ａ５２５）を使用した以外は実施例１と同様にして、比較例１の積層体を作成した。
【００１９】
＜比較例２＞
接着剤として、ドライ（溶剤系）ラミネーション機を用いて二軸延伸ナイロンフィルム（２）と熱融着層の接着剤に溶剤系接着剤（三井化学（株）、商品名：Ａ５２５）を使用した以外は実施例２と同様にして、比較例２の積層体を作成した。
【００２０】
＜比較例３＞
熱融着層として、厚さ１００μｍ直鎖状低密度ポリエチレンフィルム（タマポリ（株）、商品名：ＡＬ-１）を積層した以外は実施例１と同様にして、比較例３の積層体を作成した。
【００２１】
評価方法：
（落下試験）
サンプルの作製：前記積層体から、包装袋  幅（横）２６０ｍｍ、流れ（縦）５００ｍｍの縦ピロー包装袋を作製した。その包装袋に５Lの水を詰めて、２４時間５℃の環境下に保存し、落下試験１及び２を実施した。
落下試験１：ピロー包装袋を高さ１ｍの位置からコンクリートに連続１０回落下させて、ピロー包装袋が破袋するかどうかを評価した。試験は１０個の袋サンプルに対して行った。破袋したピロー包装袋の数を表１に示す。
落下試験２（段ボール詰め想定）：ピロー包装袋を高さ１ｍの位置から段ボール箱に連続５回落下させて、ピロー包装袋が破袋するかどうかを評価した。試験は１０個の袋サンプ
ルに対して行った。破袋したピロー包装袋の数を表１に示す。
（腰強度測定）
フィルムを幅方向に１５ｍｍ幅、長さ１２０ｍｍの短冊状に切り取り、東洋精機製「ループスティフネステスター」で、ループ長１００ｍｍ、圧縮速度３．５ｍｍ／ｓｅｃの試験条件で、測定を行った。
（残留溶剤測定）
包装袋を１００ｍｍ×１００ｍｍに切り取り、４つ折りにし、裁断したフィルムを全て２０mlバイアル瓶に入れ、ガスクロマトグラフィー(アジレント製：７８９０Ａ)にて時間２０分温度８０℃で加熱し、フィルムに含まれる残留溶剤の量を測定した。測定した残留溶剤の量を表１に示す。
【００２２】
【表１】
2015048142.tif 000003
評価結果のとおり、発明の効果を確認することが出来た。
【符号の説明】
【００２３】
１・・・無延伸ポリエチレンフィルム
２・・・二軸延伸ナイロンフィルム
３・・・無延伸ポリエチレンフィルム
４・・・接着剤層
５・・・接着剤層
６・・・中間層
【図１】
2015048142.tif 000004